(57)【要約】【課題】簡便に製造することができ、発電性能が改良されたＳＯＦＣを提供すること。【解決手段】本発明によって、円筒型アノードの外周面上に電解質層が備えられたＳＯＦＣハーフセルと、該ＳＯＦＣハーフセルの外周面上に備えられるカソードと、を含む円筒型ＳＯＦＣが提供される。ここで、上記ＳＯＦＣハーフセルは、下記の工程ａ）〜ｃ）：ａ）焼成によりＳＯＦＣのアノード材料となるアノード前駆体を含むアノード形成用組成物と、焼成によりＳＯＦＣの電解質材料となる電解質前駆体を含む電解質層形成用組成物と、を用意すること；ｂ）アノード形成用組成物を円筒形状に押出成形して円筒型アノード成形体を形成するとともに、円筒型アノード成形体の外周面上に電解質層形成用組成物を層状に一体押出成形して電解質層成形体を形成し、ハーフセルグリーン体を得ること；および、ｃ）ハーフセルグリーン体を焼成してＳＯＦＣハーフセルを用意すること；により作製されることを特徴としている。【選択図】図５
2016031884.tif 000002
【特許請求の範囲】
【請求項１】
円筒型アノードの外周面上に電解質層が備えられたＳＯＦＣハーフセルと、
該ＳＯＦＣハーフセルの外周面上に備えられるカソードと、を含む円筒型ＳＯＦＣであって、
前記ＳＯＦＣハーフセルは、下記の工程ａ）〜ｃ）：
ａ）焼成によりＳＯＦＣのアノード材料となるアノード前駆体を含むアノード形成用組成物と、焼成によりＳＯＦＣの電解質材料となる電解質前駆体を含む電解質層形成用組成物と、を用意すること；
ｂ）前記アノード形成用組成物を円筒形状に押出成形して円筒型アノード成形体を形成するとともに、前記円筒型アノード成形体の外周面上に前記電解質層形成用組成物を層状に一体押出成形して電解質層成形体を形成し、ハーフセルグリーン体を得ること；および、
ｃ）前記ハーフセルグリーン体を焼成してＳＯＦＣハーフセルを形成すること；
により作製されている、円筒型ＳＯＦＣ。
【請求項２】
前記工程ａ）において、さらに、焼成によりＳＯＦＣの反応防止層となる反応防止層前駆体を含む反応防止層形成用組成物を用意し、
前記工程ｂ）において、前記電解質層成形体の外周面上に、さらに、前記反応防止層形成用組成物を層状に一体押出成形して反応防止層成形体を形成することにより、
前記ＳＯＦＣハーフセルは、前記電解質層の外周面上にさらに前記反応防止層が備えられている、請求項１に記載の円筒型ＳＯＦＣ。
【請求項３】
前記円筒型アノード成形体の、円筒軸に直交する横断面における厚みが０．５ｍｍ以上１ｍｍ以下であって、
前記電解質層成形体の前記横断面における厚みが５ｍｍ以上３０ｍｍ以下である、請求項１または２に記載の円筒型ＳＯＦＣ。
【請求項４】
焼成によりＳＯＦＣのアノード材料となるアノード前駆体を含むアノード形成用組成物が円筒形状に押出成形されてなる円筒型アノード成形体と、
焼成によりＳＯＦＣの電解質材料となる電解質前駆体を含む電解質層形成用組成物からなり、前記円筒型アノード成形体の外周面上に層状に一体押出成形されている電解質層成形体と、
を含む円筒型ＳＯＦＣハーフセルグリーン体。
【請求項５】
焼成によりＳＯＦＣの反応防止層となる反応防止層前駆体を含む反応防止層形成用組成物からなり、前記電解質層成形体の外周面上に、さらに層状に一体押出成形されている反応防止層成形体を含む、請求項４に記載の円筒型ＳＯＦＣハーフセルグリーン体。
【請求項６】
前記円筒型アノード成形体の、円筒軸に直交する横断面における厚みが０．５ｍｍ以上１ｍｍ以下であって、
前記電解質層成形体の前記横断面における厚みが５ｍｍ以上３０ｍｍ以下である、請求項４または５に記載の円筒型ＳＯＦＣハーフセルグリーン体。
【請求項７】
円筒型ＳＯＦＣハーフセルグリーン体の製造方法であって、
焼成によりＳＯＦＣのアノード材料となるアノード前駆体を含むアノード形成用組成物を用意すること、
焼成によりＳＯＦＣの電解質材料となる電解質前駆体を含む電解質層形成用組成物を用意すること、
芯棒を中心として押出断面形状が円環となるよう形成された第一成形口と、押出断面形状が前記円環の同心外周円環となるよう形成された第二成形口と、を有する押出成形用金型を用意すること、
前記アノード形成用組成物を前記金型の前記第一成形口を通して円筒形状に押出成形して円筒型アノード成形体を形成するとともに、前記電解質層形成用組成物を前記金型の前記第二成形口を通して前記円筒型アノード成形体の外周面上に層状に電解質層成形体を一体押出成形すること、
を包含する、円筒型ＳＯＦＣハーフセルグリーン体の製造方法。
【請求項８】
前記押出成形用金型は、前記第一成形口および前記第二成形口よりも下流側に、前記芯棒を中心とし、前記第一成形口と前記第二成形口とから連続される、押出断面形状が円環状の安定路を有し、
前記安定路の少なくとも一部は、下流側に向けて押出断面積が減少されており、
前記一体押出成形された円筒型ＳＯＦＣハーフセルグリーン体は前記安定路を通過することにより、その円筒形状の厚みを減少させるとともに、前記円筒型アノード成形体および前記電解質層成形体の界面を一体化させる、請求項７に記載の製造方法。
【請求項９】
前記押出成形用金型は、前記安定路に連通し、押出断面形状が前記同心外周円環のさらに同心外周円環となるよう形成された第三成形口を有し、
さらに、
焼成によりＳＯＦＣの反応防止層となる反応防止層前駆体を含む反応防止層形成用組成物を用意すること、
前記反応防止層形成用組成物を前記金型の前記第三成形口を通して前記電解質層成形体の外周面上に層状に反応防止層成形体を一体押出成形すること、
を包含する、請求項８に記載の製造方法。
【請求項１０】
導電性粉末と、
バインダと、
ワックスと、
溶媒と、
を含み、
せん断応力１０００ＭＰａにおける複素粘度が１０１Ｐａ・ｓ以上１０８Ｐａ・ｓ以下である、アノード形成用組成物。
【請求項１１】
さらに、天然有機粉体を含む、請求項１０に記載のアノード形成用組成物。
【請求項１２】
さらに、樹脂ビーズを含む、請求項１０または１１に記載のアノード形成用組成物。
【請求項１３】
さらに、カップリング剤を含む、請求項１０〜１２のいずれか１項に記載のアノード形成用組成物。
【請求項１４】
さらに、炭素粉末を含む、請求項１０〜１３のいずれか１項に記載のアノード形成用組成物。
【請求項１５】
酸素イオン導電性を示す酸化物粉末と、
バインダと、
ワックスと、
溶媒と、
を含み、
せん断応力１０００ＭＰａにおける複素粘度が１００Ｐａ・ｓ以上１０８Ｐａ・ｓ以下である、電解質層形成用組成物。
【請求項１６】
セリウム含有酸化物粉末と、
バインダと、
ワックスと、
溶媒と、
を含み、
せん断応力１０００ＭＰａにおける複素粘度が１００Ｐａ・ｓ以上１０８Ｐａ・ｓ以下である、反応防止層形成用組成物。
【発明の詳細な説明】
【技術分野】
【０００１】
本発明は、円筒型固体酸化物形燃料電池とハーフセルグリーン体およびその製造方法に関する。
【背景技術】
【０００２】
固体酸化物形燃料電池（ＳＯＦＣ：Solid Oxide Fuel Cell，以下、単に「ＳＯＦＣ」という場合がある。）は、種々のタイプの燃料電池の中でも、発電効率が高い、環境への負荷が低い、そして、多様な燃料の使用が可能であるなどの利点を有している。ＳＯＦＣの単セルは、本質的な構成として、酸素イオン伝導体からなる緻密な層状の固体電解質を基本とし、この固体電解質の一方の面に多孔質構造の空気極（カソード）が形成され、他方の面に多孔質構造の燃料極（アノード）が形成されている。ここで、空気極が形成された側の固体電解質の表面には、空気等に代表されるＯ２（酸素）含有ガスが供給され、燃料極が形成された側の固体電解質の表面には、Ｈ２（水素）に代表される可燃性燃料ガスが供給される。そして一般的な動作においては、空気中のＯ２ガスがカソードで還元されてＯ２−アニオンとなり、固体電解質を通過し、アノードにおいてＨ２ガス燃料を酸化することに伴い、電気エネルギーを発生させている。
【０００３】
このようなＳＯＦＣは、固体電解質が薄くなるほど抵抗が小さくなり発電性能が向上する。そのため、厚みのあるアノードで上記セルの構成を支持するようにしたアノード支持型のＳＯＦＣが広く採用されている。また、ＳＯＦＣのセル形状は、平板型と円筒型とに大別される。平板型ＳＯＦＣはコンパクトに集積しやすいという利点がある一方で、円筒型ＳＯＦＣはシール性が良好である、インターコネクタ部材が少なくてすむ等の利点がある。
【０００４】
このようなＳＯＦＣのうち、円筒型のアノード支持型ＳＯＦＣは、典型的には、以下の手順で作製されている。すなわち、まず、導電性粉末等のアノード形成材料を含む坏土を押出成形法により円筒形状に成形することで円筒型アノード成形体を用意する。次いで、この円筒型アノード成形体の外周面に、固体電解質材料をディップコーティング法またはスプレーコーティング法等により層状に形成してハーフセルグリーン体とし、これを焼成することで、固体電解質層を円筒型アノードで支持したハーフセルを得る。そして、固体電解質層の形成と同様に、ハーフセルの外周面にカソード材料をディップコーティング法またはスプレーコーティング法等を利用して層状に形成した後、共焼成することで、円筒型ＳＯＦＣを作製することができる。あるいは、押出成形した円筒型アノード成形体の外周面に、シート状の電解質材料成形体およびカソード材料成形体を順次巻きつけて、都度焼成することでも、円筒型ＳＯＦＣを作製することができる。また、その他の円筒型ＳＯＦＣの製造に関する従来技術として、特許文献１〜３等が挙げられる。
【先行技術文献】
【特許文献】
【０００５】
【特許文献１】特開２００４−１２７８０４号公報
【特許文献２】特開平０７−２６３００２号公報
【特許文献３】特開平０９−２８３１６１号公報
【発明の概要】
【発明が解決しようとする課題】
【０００６】
しかしながら、上記の従来の円筒型ＳＯＦＣの製造方法においては、平板型ＳＯＦＣの製造と比較して、未焼成のアノード成形体の強度を十分に高くできず、また、その形状から固体電解質層の形成に利用できる手法（製膜法）が限定されてしまっていた。そのため、形成される固体電解質層の厚みにムラが生じたり、ピンホールやクラックが発生しやすい等といった問題があった。固体電解質層の厚みのムラは、円筒型ＳＯＦＣの発電性能のムラに繋がり、セルの局所的な劣化を引き起こす要因となり得る。また、固体電解質層に生じたピンホールやクラックは、被毒物質のアタックおよび拡散の起点となって、ＳＯＦＣまたはＳＯＦＣスタック全体の耐久性を短縮させる要因となり得る。
そして何よりも、従来の円筒型ＳＯＦＣの製造方法では、アノード支持体、電解質層、カソードが異なるステップで形成されるため、製造工程が煩雑にならざるを得なかった。
【０００７】
本発明は、上記のような課題を解決すべく創出されたものであり、その目的は、簡便に製造することができ、発電性能が改良されたＳＯＦＣを提供することである。関連する他の目的は、かかるＳＯＦＣを形成するのに好適に用いることができるＳＯＦＣハーフセルグリーン体と、その製造方法を提供することである。
【課題を解決するための手段】
【０００８】
上記目的を実現するべく、本発明により、円筒型アノードの外周面上に電解質層が備えられたＳＯＦＣハーフセルと、該ＳＯＦＣハーフセルの外周面上に備えられるカソードと、を含む円筒型ＳＯＦＣが提供される。ここで、上記ＳＯＦＣハーフセルは、下記の工程ａ）〜ｃ）により作製されていることにより特徴づけられる。
ａ）焼成によりＳＯＦＣのアノード材料となるアノード前駆体を含むアノード形成用組成物と、焼成によりＳＯＦＣの電解質材料となる電解質前駆体を含む電解質層形成用組成物と、を用意すること。
ｂ）上記アノード形成用組成物を円筒形状に押出成形して円筒型アノード成形体を形成するとともに、上記円筒型アノード成形体の外周面上に上記電解質層形成用組成物を層状に一体押出成形して電解質層成形体を形成し、ハーフセルグリーン体を得ること。
ｃ）上記ハーフセルグリーン体を焼成してＳＯＦＣハーフセルを形成すること。
【０００９】
かかる構成によると、電解質層を一定の厚みで、緻密に、かつ、円筒型アノードの外周面に密着性良く形成することができる。これにより、得られるＳＯＦＣハーフセルの抵抗をムラなく低減することができ、発電性能が向上される。
【００１０】
なお、本明細書においてＳＯＦＣの形態を表す「円筒型」とは、中心部にガスを流入し得る空間を有する筒状の形態を広く一般に包含し得る。また、かかる円筒型の物体の断面形状を表す「円環」とは、中心部の空を囲むように連なる形状を広く一般に包含し得る。すなわち、本明細書における「円」との表現は、必ずしも幾何学的な円（真円）のみに限定されず、丸、楕円、不定形円等の形状をも包含する。
そして、本明細書において「グリーン体」とは、後に本焼成が施されるものの、未だかかる本焼成が施されていない段階（状態）の成形体を意味している。例えば、完全な未焼成の成形体や、例えば１００℃以下の温度で養生および／または乾燥された成形体、例えば３００℃以上５００℃以下の温度で脱バインダ処理された成形体、仮焼成（目的や使用材料によって異なり得るが、典型的には１０００℃以下、例えば８００℃以下の温度での加熱処理）された成形体（仮焼成体）等も、本発明におけるグリーン体に包含される。
また、本明細書において、「ハーフセルグリーン体」とは、少なくとも円筒型アノード成形体と電解質層成形体とを含み、焼成後にカソードとなる部材（すなわちカソード形成体ともいえる。）を含まないグリーン体をいう。
【００１１】
ここに開示される円筒型ＳＯＦＣの好ましい一態様では、上記工程ａ）において、さらに、焼成によりＳＯＦＣの反応防止層となる反応防止層前駆体を含む反応防止層形成用組成物を用意し、上記工程ｂ）において、前記電解質層成形体の外周面上に、さらに、前記反応防止層形成用組成物を層状に一体押出成形して反応防止層成形体を形成することにより、上記ＳＯＦＣハーフセルは、上記電解質層の外周面上にさらに上記反応防止層が備えられていることを特徴としている。かかる構成によると、電解質層とカソードとの間の反応を防止する反応防止層を備えた円筒型ＳＯＦＣが提供される。
【００１２】
ここに開示される円筒型ＳＯＦＣの好ましい一態様では、上記円筒型アノード成形体の、円筒軸に直交する横断面における厚みが０．５ｍｍ以上１ｍｍ以下であって、上記電解質層成形体の前記横断面における厚みが５ｍｍ以上３０ｍｍ以下であることを特徴としている。これにより、円筒型でかつ寸法の小さな円筒型アノード成形体であっても、一体押出成形によるとその強度の低さの影響を抑えつつ、ハーフセルグリーン体およびＳＯＦＣを好適に形成することができる。
【００１３】
他の側面において、ここに開示される発明は、円筒型ＳＯＦＣハーフセルグリーン体を提供する。かかる円筒型ＳＯＦＣハーフセルグリーン体は、焼成によりＳＯＦＣのアノード材料となるアノード前駆体を含むアノード形成用組成物が円筒形状に押出成形されてなる円筒型アノード成形体と、焼成によりＳＯＦＣの電解質材料となる電解質前駆体を含む電解質層形成用組成物からなり、前記円筒型アノード成形体の外周面上に層状に一体押出成形されている電解質層成形体と、を含むことを特徴としている。かかる構成によると、円筒形状に一体押出成形された円筒型アノード成形体は、その外周面が一体押出成形された電解質層成形体により被覆されて一体化されている。一体押出成形により、塗布法等と比較して厚みの均一な電解質層成形体を備える円筒型ＳＯＦＣハーフセルグリーン体が提供される。
【００１４】
ここに開示される円筒型ＳＯＦＣハーフセルグリーン体の好ましい一態様においては、焼成によりＳＯＦＣの反応防止層となる反応防止層前駆体を含む反応防止層形成用組成物からなり、上記電解質層成形体の外周面上に、さらに層状に一体押出成形されている反応防止層成形体を含むことを特徴としている。かかる構成によると、電解質層とカソードとの間の反応を防止する反応防止層を備える円筒型ＳＯＦＣを製造することができるハーフセルグリーン体が提供される。
【００１５】
ここに開示される円筒型ＳＯＦＣハーフセルグリーン体の好ましい一態様においては、上記円筒型アノード成形体の、円筒軸に直交する横断面における厚みが０．５ｍｍ以上１ｍｍ以下であって、上記電解質層成形体の上記横断面における厚みが５ｍｍ以上３０ｍｍ以下であることを特徴としている。かかるハーフセルグリーン体は、一体押出成形によって形成されているため、円筒型でかつ寸法の小さな円筒型アノード成形体であっても、その強度の低さの影響を抑えつつ、作製することができる。
【００１６】
さらに他の側面において、ここに開示される発明は、円筒型ＳＯＦＣハーフセルグリーン体の製造方法を提供する。かかる製造方法は、焼成によりＳＯＦＣのアノード材料となるアノード前駆体を含むアノード形成用組成物を用意すること；焼成によりＳＯＦＣの電解質材料となる電解質前駆体を含む電解質層形成用組成物を用意すること；芯棒を中心として押出断面形状が円環となるよう形成された第一成形口と、押出断面形状が前記円環の同心外周円環となるよう形成された第二成形口と、を有する押出成形用金型を用意すること；前記アノード形成用組成物を前記金型の前記第一成形口を通して円筒形状に押出成形して円筒型アノード成形体を形成するとともに、前記電解質層形成用組成物を前記金型の前記第二成形口を通して前記円筒型アノード成形体の外周面上に層状に電解質層成形体を一体押出成形すること；を包含することを特徴としている。
【００１７】
かかる製造方法によると、円筒型アノード成形体と電解質層成形体とを一度の押出成形により同時に一体的に形成することができる。すなわち、円筒型アノード成形体が金型の第一成形口から押し出されるのと同時（または略同時）に電解質層成形体を一体化させるため、円筒型アノード成形体自身の強度の低さの影響を抑えることができる。また、電解質層成形体は金型の第二成形口を通じて所定の形状に変換されるため、一定の厚みに形成され得る。これにより、例えば、耐久性等に優れるＳＯＦＣを実現し得るハーフセルグリーン体を簡便に製造することが可能となる。
【００１８】
ここに開示される製造方法の好ましい一態様において、上記押出成形用金型は、上記第一成形口および上記第二成形口よりも下流側に、上記芯棒を中心とし、上記第一成形口と上記第二成形口とから連続される、押出断面形状が円環状の安定路を有している。また、この安定路の少なくとも一部は、下流側に向けて押出断面積が減少されている。そして上記一体押出成形された円筒型ＳＯＦＣハーフセルグリーン体は上記安定路を通過することにより、その円筒形状の厚みを減少させるとともに、上記円筒型アノード成形体および上記電解質層成形体の界面を一体化させることを特徴としている。
かかる構成によると、円筒型ＳＯＦＣハーフセルグリーン体は、安定路にて、押出方向のみならず、円筒を構成する筒壁の厚み方向で圧縮応力を受ける。これにより、円筒型アノード成形体と電解質層成形体とのより強固で安定した接合一体化が実現される。
【００１９】
ここに開示される製造方法の好ましい一態様において、上記押出成形用金型は、上記安定路に連通し、押出断面形状が上記同心外周円環のさらに同心外周円環となるよう形成された第三成形口を有している。そして、かかる製造方法は、さらに、焼成によりＳＯＦＣの反応防止層となる反応防止層前駆体を含む反応防止層形成用組成物を用意すること；上記反応防止層形成用組成物を上記金型の上記第三成形口を通して上記電解質層成形体の外周面上に層状に反応防止層成形体を一体押出成形すること；を包含することを特徴としている。かかる構成によると、ＳＯＦＣの運転に際し、固体電解質層とカソードとの反応を防止する反応防止層（反応抑制層などともいう。）を構成する反応防止層成形体を備えた円筒型ＳＯＦＣハーフセルグリーン体を、一体押出成形により製造することができる。
【００２０】
またさらに他の側面において、ここに開示される発明は、アノード形成用組成物を提供する。かかる組成物は、導電性粉末と、バインダと、ワックスと、溶媒と、を含み、せん断応力１０００ＭＰａにおける複素粘度（複素せん断粘度ともいう。）が１０１Ｐａ・ｓ以上１０８Ｐａ・ｓ以下であることを特徴としている。かかる構成によると、円筒型アノード成形体の外周面に電解質層成形体が一体化された円筒型ＳＯＦＣハーフセルを一体押出成形法により作製するのに好適なアノード形成用組成物が提供される。
なお、本明細書における「複素粘度（η＊）」とは、ＪＩＳ Ｋ７２４４−１０：２００５（平行平板振動レオメータによる複素せん断粘度）に準拠して測定される複素せん断粘度である。
【００２１】
ここに開示されるアノード形成用組成物の好ましい一態様について、さらに、天然有機粉体を含むことを特徴としている。かかる構成によると、上記の一体押出成形において、円筒型アノード成形体と電解質層成形体とをより密着性良く一体化させることが可能とされる。
【００２２】
ここに開示されるアノード形成用組成物の好ましい一態様について、さらに、樹脂ビーズを含むことを特徴としている。かかる構成によると、押し出し成形性が良好で、かつ所望の多孔質構造のアノードを形成することができるアノード形成用組成物が提供される。
【００２３】
ここに開示されるアノード形成用組成物の好ましい一態様について、さらに、カップリング剤を含むことを特徴としている。かかるカップリング剤は、アノード形成用組成物の流動性を向上させることができる。特に、かかるカップリング剤により上記の天然有機粉体や炭素粉末等の表面を処理することで、アノード形成用組成物における各構成材料の分散性や押出成形性をより一層向上させることができる。
【００２４】
ここに開示されるアノード形成用組成物の好ましい一態様について、さらに、炭素粉末を含むことを特徴としている。かかる構成によると、アノード形成用組成物における各構成材料の分散性を向上させることができ、円筒型アノード成形体と電解質層成形体との付着性を改善することができる。
【００２５】
さらに、ここに開示される発明は、電解質層形成用組成物を提供する。かかる組成物は、酸素イオン導電性を示す酸化物粉末と、バインダと、ワックスと、溶媒と、を含み、せん断応力１０００ＭＰａにおける複素粘度が１００Ｐａ・ｓ以上１０８Ｐａ・ｓ以下であることを特徴としている。かかる構成によると、円筒型アノード成形体の外周面に電解質層成形体が一体化された円筒型ＳＯＦＣハーフセルを一体押出成形法により作製するのに好適な電解質層形成用組成物が提供される。
【００２６】
さらに、ここに開示される発明は、反応防止層形成用組成物を提供する。かかる組成物は、セリウム含有酸化物粉末と、バインダと、ワックスと、溶媒と、を含み、せん断応力１０００ＭＰａにおける複素粘度が１００Ｐａ・ｓ以上１０８Ｐａ・ｓ以下であることを特徴としている。かかる構成によると、円筒型アノード成形体の外周面に、電解質層成形体および反応防止層成形体が備えられた円筒型ＳＯＦＣハーフセルを、一体押出成形法により作製するのに好適な反応防止層形成用組成物が提供される。
【００２７】
さらに、ここに開示される発明は、円筒型ＳＯＦＣハーフセルを押出成形するために用いる押出成形用金型を提供する。かかる押出成形用金型は、芯棒を中心として押出断面形状が円環となるよう形成された第一成形口と、押出断面形状が上記円環の同心外周円環となるよう形成された第二成形口と、を有することを特徴としている。かかる構成によると、円筒型アノード成形体の外周面に電解質層成形体が一体化された円筒型ＳＯＦＣハーフセルを、簡便かつ好適に作製することができる。
【００２８】
ここに開示される押出成形用金型の好ましい一態様では、上記第一成形口および上記第二成形口よりも下流側に、上記芯棒を中心とし、上記第一成形口と上記第二成形口とから連続される、押出断面形状が円環状の安定路を有することを特徴としている。かかる構成によると、円筒型アノード成形体と電解質層成形体とをより強固に一体化させることができる押出成形用金型が提供される。
【００２９】
ここに開示される押出成形用金型の好ましい一態様では、さらに、上記安定路に連通し、押出断面形状が上記同心外周円環のさらに同心外周円環となるよう形成された第三成形口を有することを特徴としている。かかる構成によると、固体電解質のさらに外周側に、例えば反応防止層等の追加の層を備える円筒型ＳＯＦＣハーフセルを好適に作製することができる。
【図面の簡単な説明】
【００３０】
【図１】一実施形態に係る円筒型ＳＯＦＣハーフセルグリーン体の構造を模式的に示す断面図である。
【図２】一実施形態に係る円筒型ＳＯＦＣを押出成形するための押出成形用金型の縦断面図である。
【図３】図２のIII−III線を含む位置での押出成形用金型の横断面図である。
【図４】円筒型ＳＯＦＣハーフセルの構造を模式的に示す断面図である。
【図５】円筒型ＳＯＦＣの構造を模式的に示す断面図である。
【発明を実施するための形態】
【００３１】
以下、本発明が提供する円筒型ＳＯＦＣ、円筒型ＳＯＦＣハーフセルグリーン体およびその製造方法、並びにこれに用いる各種組成物（被押出成形材料）について、適宜図面を参照しつつ、下記の好適な実施形態を基に併せて説明する。なお、本明細書において特に言及している事項以外の事項であって本発明の実施に必要な事柄（例えば、円筒型ＳＯＦＣの本質的な構成および構成材料や運転方法等）は、当該分野における従来技術に基づく当業者の設計事項として把握され得る。本発明は、本明細書に開示されている内容と当該分野における技術常識とに基づいて実施することができる。また、図面における寸法関係（長さ、幅、厚さ等）は必ずしも実際の寸法関係を反映するものではない。
【００３２】
先ず、ここで開示される円筒型ＳＯＦＣハーフセルグリーン体の製造方法は、以下の工程を包含している。
（１）焼成によりＳＯＦＣのアノード材料となるアノード前駆体を含むアノード形成用組成物を用意する。
（２）焼成によりＳＯＦＣの電解質材料となる電解質前駆体を含む電解質層形成用組成物を用意する。
（３）芯棒を中心として押出断面形状が円環となるよう形成された第一成形口と、押出断面形状が円環の同心外周円環となるよう形成された第二成形口と、を有する押出成形用金型を用意する。
（４）アノード形成用組成物を金型の第一成形口を通して円筒形状に押出成形して円筒型アノード成形体を形成するとともに、電解質層形成用組成物を金型の第二成形口を通して円筒型アノード成形体の外周面上に層状に電解質層成形体を一体押出成形する。
【００３３】
［１．アノード形成用組成物の用意］
押出成形用材料として、アノード前駆体を含むアノード形成用組成物を用意する。かかるアノード前駆体とは、焼成によりＳＯＦＣのアノード材料となる物質であれば、特に制限なく用いることができる。好適な一例として、ここに開示されるアノード形成用組成物は、導電性粉末と、バインダと、ワックスと、溶媒とを含んでいる。かかる導電性粉末がアノード前駆体に相当する。そして、このアノード形成用組成物は、複素粘度が１０１Ｐａ・ｓ以上１０８Ｐａ・ｓ以下となるよう調整されている。
【００３４】
（導電性粉末）
導電性粉末としては、従来からＳＯＦＣのアノード（燃料極）の構成材料として用いられる各種の材料の一種または二種以上を特に限定することなく使用することができる。例えば、各種の金属やその酸化物等を考慮することができる。かかる金属としては特に制限されないが、ニッケル（Ｎｉ）、銅（Ｃｕ）、金（Ａｕ）、白金（Ｐｔ）、パラジウム（Ｐｄ）、ルテニウム（Ｒｕ）その他の白金族元素、コバルト（Ｃｏ）、ランタン（Ｌａ）、ストロンチウム（Ｓｒ）、チタン（Ｔｉ）等の金属および／または金属酸化物であって触媒として機能し得るものが挙げられる。なかでもＮｉは、他の金属に比べて安価であり、水素等の燃料ガスとの反応性が十分に大きいことから特に好適な金属種である。あるいは、上記のような金属若しくは金属酸化物と、後述する固体電解質形成材料との複合材料を用いることもできる。好適例として、ニッケル系材料（例えばＮｉＯ）と後述する安定化ジルコニアとのサーメットが挙げられる。上記アノード形成材料と後述する固体電解質形成材料との混合比（導電性粉末：固体電解質形成材料）は、質量比で、例えば、９０：１０〜４０：６０（好ましくは８０：２０〜４５：５５）程度とすることができる。かかる導電性粉末の平均粒径は特に制限されないが、０．１μｍ以上１０μｍ以下程度の粉末であることが好ましく、例えば０．５μｍ以上５μｍ以下程度の粉末であるのがより好ましい。
【００３５】
（バインダ）
バインダとしては、上記組成物に含まれる固形分（典型的には導電性粉末）同士を結着する作用を有し、脱バインダ処理（典型的には、約３００℃以上で加熱焼成すること）によって蒸発除去し得るものであれば特に限定なく用いることができる。このようなバインダとしては、例えば、具体的には、メチルセルロース、エチルセルロース、ヒドロキシメチルセルロース、ヒドロキシエチルセルロース、ヒドロキシプロピルセルロース、ヒドロキシプロピルメチルセルロース、カルボキシメチルセルロース、カルボキシエチルセルロース、カルボキシエチルメチルセルロース、酢酸フタル酸セルロース等のセルロース系ポリマー；メタクリル酸エステル等のエステル系ポリマー；ポリビニルアルコール、ポリビニルブチラール、ポリメチルメタクリレート、ポリブチルメタクリレート、ポリメチルアクリレート、ポリエチルメタクリレート等のアクリル系ポリマー；ポリアミドイミド、ポリイミド等のイミド系ポリマー；ポリエチレンオキサイド等のエチレン系ポリマー；ポリアクリロニトリル、ポリメタリロニトリル等のニトリル系ポリマー；ポリウレタン等のウレタン系ポリマー；ポリエチレン、ポリプロピレン、ポリフッ化ビニリデン、ポリ塩化ビニリデンポリフッ化ビニル、酢酸ビニル等のビニル系重合体；スチレンブタジエンゴム等のゴム類；等を用いることができる。なかでも、セルロース系ポリマー（例えばエチルセルロース）やポリビニルブチラールを好適に用いることができる。これらはいずれか１種を用いても良いし、２種以上を組み合わせて用いるようにしてもよい。かかるバインダの割合は特に限定されないが、例えば、固形分（上記導電性粉末および後述の粉末状の副材料の合計）１００質量部に対して、例えば３質量部以上２０質量部以下、より好ましくは５質量部以上１０質量部以下とすることができる。
【００３６】
（ワックス）
ワックスは、一般に、常温（２５℃）で軟らかく滑らかな固体状の物質であって、水の沸点（１００℃）よりも低い融点を持ち、脱バインダ処理（典型的には、約３００℃以上で加熱焼成すること）によってよく燃焼する物質である。その原料（由来）によって、動物系ワックス、植物系ワックス、鉱物系ワックス、石油系ワックス等に大別される。かかるワックスは、押出成形用材料（アノード形成用組成物）において上記の導電性粉末等の粒子間滑りを良好にする効果を奏するものであれば、特に制限なく用いることができる。例えば、品質の安定性、価格、供給安定性等の面から、石油系ワックスを用いるのが好ましい。なお、本明細書における「石油系ワックス」とは、ＪＩＳ Ｋ ２２３５（１９９１）にて規定される各種のワックスを包含する。
【００３７】
より具体的には、石油系ワックスは、原油中に存在し常温において固体または半固体の炭化水素であり、典型的には、高級脂肪酸と一価または二価の高級アルコールとのエステルを指す融点の高い油脂状の物質（いわゆる、ワックス・エステル）およびこれと類似する性状を示す中性脂肪や高級脂肪酸、炭化水素等であり得る。石油系ワックスとしては、具体的には、減圧蒸留留出油から分離精製したパラフィンワックスと、減圧蒸留の残査油または重質留出油から分離精製したマイクロワックス（マイクロクリスタリンワックス）と、減圧蒸留残査より分離・精製した常温において半固形のペトロラタムであってよい。パラフィンワックスおよびマイクロワックスのいずれかであることが好適な例として挙げられる。かかるワックスの割合は特に限定されないが、例えば、固形分（上記導電性粉末および後述の粉末状の副材料の合計）１００質量部に対して、例えば２０質量部以下（０質量部以上２０質量部以下、典型的には、およそ１質量部以上１０質量部以下）とすることができる。
【００３８】
（溶媒）
溶媒としては、上記組成物における固形分、とりわけ導電性粉末を良好に分散させ得るものであれば、従来のこの種の組成物に用いられているものを特に制限なく使用することができる。かかる溶媒としては、水系溶媒と非水系溶媒（典型的には有機溶媒）を考慮することができる。水系溶媒としては、水または水を主体とする混合溶媒が挙げられる。この混合溶媒を構成する水以外の溶媒としては、水と均質に混合し得る有機溶媒（例えば、炭素数が６以下の低級アルコール、低級ケトン等）の１種を単独で、または２種以上を組み合わせて用いることができる。この水系溶媒は、例えば、８０質量％以上（より好ましくは９０質量％以上、さらに好ましくは９５質量％以上）が水であることが好ましい。特に好ましい例として、実質的に水からなる水系溶媒（例えば水）が挙げられる。非水系溶媒としては、例えば、具体的には、エチレングリコールおよびジエチレングリコール誘導体（グリコールエーテル系溶剤）、トルエン、キシレン、ブチルカルビトール（ＢＣ）、ターピネオール等の高沸点有機溶剤の１種を単独で、または２種以上を組み合わせて用いることができる。
【００３９】
溶媒の割合は、アノード形成用組成物が、多層押出成形に好適な粘弾性状態となるように調整することができる。かかる粘度は、典型的には、下記の条件で測定される、せん断応力１０００Ｐａにおける複素粘度が１０１Ｐａ・ｓ以上１０８Ｐａ・ｓ以下（好ましくは１０１Ｐａ・ｓ以上１０６Ｐａ・ｓ以下、例えば１０１Ｐａ・ｓ以上１０５Ｐａ・ｓ以下）となるような状態であり得る。ここで、本明細書における複素粘度は、より具体的には、回転型レオメータを用いて測定される値とすることができる。例えば、サーモフィッシャーサイエンティフィック社製のＨＡＡＫＥ ＭＡＲＳIIIを用い、センサー間のギャップ２ｍｍ、振動モードの条件にて測定した値を採用することができる。
なお、アノード形成用組成物の粘度は、アノード形成用組成物を構成する各材料の性質や配合等にもよる。したがって、かかる溶媒の割合は厳密には制限されないものの、典型的には、溶媒の割合は、アノード形成用組成物の固形分濃度（ＮＶ）が６０質量％〜９５質量％程度、例えば７５質量％〜８５質量％程度となるように調整することができる。換言すれば、アノード形成用組成物全体に占める溶媒の割合は、おおよそ４０質量％以下を目安とすることができる。かかる構成とすることで、例えば、押出成形により円筒型アノード成形体を好適に形成できるとともに、同時に成形される電解質層成形体との接合を良好なものとすることができる。
【００４０】
［アノード副材料］
ここに開示されるアノード形成用組成物は、必須ではないものの、導電性粉末やバインダ，ワックスの他に、任意の副材料を含むことができる。かかる副材料としては、造孔材，カップリング剤，滑剤，可塑剤等が代表的なものとして挙げられる。かかる副材料は、上記の本発明の特徴を損ねない範囲において、例えば、アノード形成用組成物全体の２０質量％以下の割合で含むことができる。
（造孔材）
造孔材は、アノードを多孔質構造に形成するためにアノード形成用組成物に配合される材料であって、円筒型ＳＯＦＣハーフセルグリーン体の焼成時（典型的には、８００℃〜１５００℃の高温での焼成時）にそのほぼ全てが燃え抜ける各種の材料を用いることができる。かかる造孔材としては、天然有機粉体、粒状の合成樹脂材料、炭素粉末等が好ましい例として挙げられる。
【００４１】
（天然有機粉体）
天然有機粉体としては、天然に存在する各種の有機物の粉末を用いることができる。かかる天然有機粉体は、グリーン体の焼成時（典型的には、８００℃〜１５００℃の高温での焼成時）にそのほぼ全てが燃え抜けるため、多孔質なアノードを形成する際の造孔材として好適に機能する。なお、本発明においてかかる天然有機粉体は、澱粉成分を含む植物の粉末を含むことがより好ましい。澱粉は、上記の通り焼成温度（例えば、８００℃〜１５００℃、好ましくは１０００℃〜１５００℃、より好ましくは１２００℃〜１４００℃）において焼失して造孔材としても機能することに加え、上記の導電性粉末に対して強い接着作用（粘着力）を示すことから、かかる発明では、造孔材とバインダとの機能を兼ね備えるものとして使用することができる。さらには、一体押出形成に適した上記粘度調整にも寄与し得るため、円筒型アノード成形体の成形性や電解質層成形体との密着性等を向上させる役割をも果たす。
【００４２】
以上の天然有機粉体としては、例えば、澱粉を含む各種の植物のうち、澱粉を多く含む部分（一部）を粉末状に加工したものを好ましく用いることができる。例えば、胚乳、塊根等の、澱粉を高含有率で含む植物中の特定の部位を粉末にしたものであってよい。このような澱粉を含む植物の粉末は、代表的には、各種の穀物（イネ科およびマメ科の種子）および地下茎類（イモ類など）等から好適に得ることができる。より具体的には、例えば、米、大麦、小麦、オート（燕麦）、とうもろこし、えんどう豆、じゃがいも、さつまいも、タピオカ、葛、サゴ、アマランス、バナナ、アロールート、カンナ等を例示することができる。かかる天然有機粉体は、日本国内での入手の容易さ、および、造孔材としての機能およびバインダとしての機能を両立させる観点等から、粉末状の米（いわゆる米粉）であることが好適である。かかる米は、糯種であっても良いし、粳種であってもよい。
【００４３】
（粒状樹脂材料）
粒状樹脂材料としては、グリーン体の焼成時（典型的には、８００℃〜１５００℃の高温での焼成時）に消失することができる各種の合成樹脂からなる粒子状の材料を用いることができる。典型的には、いわゆる樹脂ビーズを好ましく用いることができる。かかる粒状樹脂材料は、粒子の粒径が揃ったものを容易に入手することができ、また表面形態も滑らかであるため、アノード形成用組成物を調製したときの流動性を良好に保ち得るために好ましい。また、所望の多孔質構造（例えば、細孔径分布がシャープな多孔質構造等）のアノードを形成し得る点においても好ましい。かかる粒状樹脂材料を構成する樹脂の種類は特に制限されず、例えば、代表的には、ポリエチレン，ポリプロピレン等のポリオレフィン系樹脂、ポリスチレン，スチレン・アクリロニトリル共重合体，アクリロニトリル・ブタジエン・スチレンポリマー等のポリスチレン系樹脂、アクリル系樹脂、ビニルエステル系樹脂およびこれらの複合体等が例示される。
【００４４】
（炭素粉末）
造孔材としては、各種の炭素粉末を用いることもできる。かかる炭素粉末は７００℃〜９００℃でほぼ焼失するため、グリーン体の焼成時（典型的には、８００℃〜１５００℃）にほぼ全てが燃え抜けるために好適である。炭素粉末としては、その結晶構造や製造方法等は特に制限されず、黒鉛（天然黒鉛およびその改質体、人造黒鉛）等に代表される各種の炭素材料を用いることができる。
【００４５】
上記の造孔材として使用される、天然有機粉体、粒状樹脂材料および炭素粉末の形状については特に制限されない。製造容易性等の観点から、通常は、略球形の粉末を好ましく使用し得る。また、かかる粉末のサイズ（平均粒子径）は、例えば、アノードにおいて所望の多孔質構造が実現され得るよう適宜決定することができる。例えば、上記の導電性粉末の平均粒径と同程度か、それよりも大きくすることが好ましい。具体的には、例えば、平均粒径がおよそ０．５μｍ以上であるのが好ましく、より好ましくはおよそ１μｍ以上であり、特に好ましくは２μｍ以上である。造孔材の平均粒径が小さすぎると、焼成後に得られるアノードの細孔の細孔径が小さくなりすぎるので、ガス透過性が悪化することがあり得る。一方、造孔材の平均粒径が大きすぎると、焼成後に得られるアノード中の細孔径が大きくなりすぎて機械的強度及び耐久性が低下するおそれがある。したがって、通常は、平均粒径がおよそ５０μｍ以下（好ましくは２０μｍ以下、特に好ましくは１０μｍ以下）のものを用いることが好ましい。典型的には、例えば、５μｍ±１〜２μｍ程度を目安とすることができる。
【００４６】
上記造孔材の含有量は、導電性粉末１００質量部に対して１質量部以上１５質量部以下の割合とするのが好ましい。造孔材の含有量が多すぎると、焼成後に得られるアノードの気孔率が増大しすぎるため、機械的強度及び耐久性が低下することがあるため好ましくない。一方、造孔材の含有量が少なすぎると、焼成後に得られる電極の気孔率が低下してアノードのガス透過性を確保できない場合があるため好ましくない。かかる観点から造孔材の含有量は、概ね２質量部以上１２質量部以下が適当であり、より好ましくは５質量部以上１０質量部以下である。このような天然有機粉体の含有量の範囲内であると、得られる円筒型ＳＯＦＣハーフセルグリーン体を焼成した際に、十分な強度を確保しつつ、多孔質支持体として好適な気孔率を有する円筒型アノード支持体を得ることができる。
【００４７】
［カップリング剤］
カップリング剤は、アノード形成用組成物の流動性を向上させるために添加される。かかるカップリング剤としては、バインダとの接合性が良好な高分子化合物を好ましく用いることができる。このような高分子化合物は、バインダ成分と結合することにより、導電性粉末や造孔材等の固形分粒子とバインダ成分との乖離性を強くするため、アノード形成用組成物の流動性を向上させることができる。かかるカップリング剤としては、例えば、シランカップリング剤、チタネート系カップリング剤、アルミネート系カップリング剤等を用いることができる。また、かかるカップリング剤で上記の固形分粒子等の表面を処理しておくことで、アノード形成用組成物における固形分粒子の分散性を高め得る点でも好ましい。アノード形成用組成物全体に対するカップリング剤の割合は、例えば、０質量％（無添加）以上１０質量％以下、好ましくは１質量％以上５質量％以下であるとよい。また、カップリング剤は、さらにアノード形成用組成物に含まれる固形分の種類に応じて好適なものを適宜選択するとよい。具体的には、導電性粉末と共通の構成金属元素を含む高分子化合物をカップリング剤として使用すると、アノードに含まれる不純物としてカップリング剤由来の金属成分の含有を排除できるために好ましい。また、例えば、上記造孔材として粒状樹脂材料を用いる場合、粒状樹脂材料の表面をかかるカップリング剤で処理することで、アノード形成用組成物中での粒状樹脂材料の分散性が向上されるために好ましい。カップリング剤による表面処理は、常法に従って実施することができ、例えば、乾式法または湿式法等を採用することができる。
【００４８】
［その他の添加剤］
滑剤は、必須の成分ではないが、上記のワックス同様、固形分の粒子間すべりを向上させるために添加することができる。例えば、滑剤としては、ステアリン，シリコーンオイルなどを用いることができる。このような滑剤のアノード形成用組成物全体に対する割合は、０質量％（無添加）以上１０質量％以下、例えば１質量％以上５質量％以下とすることができる。
【００４９】
以上の構成材料を混合および混練することで、アノード形成用組成物を用意することができる。かかる混合の手段としては、三本ロールミル、ボールミル、ミキサー、ディスパー、ニーダ等の従来公知の種々の撹拌・混合装置を適宜用いることができる。例えば、具体的には、導電性粉末、バインダおよびワックスと必要に応じて用いられる他の成分（典型的には造孔材）とを溶媒と共に任意の撹拌・混合装置に投入し、５０ｒｐｍ〜３００ｒｐｍの攪拌速度で０．５時間〜１時間程度、撹拌混合することによって、アノード形成用組成物を調製し得る。なお、上記構成材料を装置に投入する順序は特に限定されず、例えば一度に全ての材料を投入してもよく、何度かに分けて投入してもよい。
【００５０】
［２．電解質層形成用組成物の用意］
また、電解質前駆体を含む電解質層形成用組成物を用意する。かかる電解質前駆体とは、焼成によりＳＯＦＣの固体電解質材料となる物質であれば、特に制限なく用いることができる。好適な一例として、ここに開示される電解質層形成用組成物は、焼成後の段階において酸素イオン導電性を示す酸化物粉末と、バインダと、ワックスと、溶媒とを含むことができる。すなわち、酸素イオン導電性酸化物そのものや、焼成により当該酸素イオン導電性酸化物を形成し得る材料が固体電解質前駆体に相当する。そして、この電解質層形成用組成物は、複素粘度が１００Ｐａ・ｓ以上１０８Ｐａ・ｓ以下（好ましくは１０１Ｐａ・ｓ以上１０５Ｐａ・ｓ以下、例えば１０１Ｐａ・ｓ以上１０３Ｐａ・ｓ以下）となるよう調整されている。かかる電解質層形成用組成物は、上述のアノード形成用組成物における導電性粉末を下記の酸素イオン導電性酸化物粉末に置き換え、粘度が上記範囲となるように溶媒量等を調整することで用意することができる。
【００５１】
（酸素イオン導電性酸化物粉末）
酸素イオン導電性を示す酸化物粉末としては、従来からＳＯＦＣの固体電解質の構成材料として用いられる各種の材料の一種または二種以上を特に限定することなく使用することができる。例えば、ジルコニウム（Ｚｒ）、セリウム（Ｃｅ）、マグネシウム（Ｍｇ）、スカンジウム（Ｓｃ）、チタン（Ｔｉ）、アルミニウム（Ａｌ）、イットリウム（Ｙ）、カルシウム（Ｃａ）、ガドリニウム（Ｇｄ）、サマリウム（Ｓｍ）、バリウム（Ｂａ）、ランタン（Ｌａ）、ストロンチウム（Ｓｒ）、ガリウム（Ｇａ）、ビスマス（Ｂｉ）、ニオブ（Ｎｂ）、タングステン（Ｗ）のうちから選択される２種類以上の元素を含む酸化物であることが好ましい。好適例として、イットリア（Ｙ２Ｏ３）等の物質（安定化剤）で安定化されたジルコニア（ＺｒＯ２）、あるいはガドリニウム（Ｇｄ）またはランタン（Ｌａ）等をドープしたセリア（ＣｅＯ２）が挙げられる。なかでも、イットリア安定化ジルコニア（ＹＳＺ）やガドリニウムドープセリア（ＧＤＣ）を好ましく用いることができる。これらはいずれか１種を用いても良いし、２種以上を組み合わせて用いるようにしてもよい。
安定化剤やドープ剤の含有割合は特に限定されないが、全体を１００ｍｏｌ％としたときに、およそ５ｍｏｌ％〜１０ｍｏｌ％とすることが好ましい。
固体電解質層は、緻密な酸化物イオン伝導体により形成される。そのため、かかる酸素イオン導電性酸化物粉末の平均粒径は特に制限されるものではないが、０．１μｍ以上１０μｍ以下程度の粉末であることが好ましく、例えば０．２μｍ以上５μｍ以下程度の粉末であるのがより好ましい。
【００５２】
［２’．反応防止層形成用組成物の用意］
なお、例えば、上記の固体電解質材料として酸化ジルコニウム系の材料を用い、且つ、後述するカソード（空気極）にペロブスカイト構造の酸化物材料を用いる場合には、ＳＯＦＣの運転関極において両者の反応を防止するために、固体電解質層の表面に反応防止層を備えることが好ましい。これにより固体電解質層とカソードとの界面を安定化することができる。そして、円筒型ＳＯＦＣハーフセルグリーン体に固体電解質層形成体を設ける場合には、反応防止層前駆体を含む反応防止層形成用組成物を用意する。かかる反応防止層前駆体とは、焼成によりＳＯＦＣの反応防止層材料となる物質であれば、特に制限なく用いることができる。すなわち、反応防止層材料そのものや、焼成により当該反応防止層材料を形成し得る材料が反応防止層前駆体に相当する。好適な一例として、ここに開示される反応防止層形成用組成物は、セリウム含有酸化物粉末と、バインダと、ワックスと、溶媒とを含んでいる。かかるセリウム含有酸化物粉末が反応防止層前駆体に相当する。そして、この反応防止層形成用組成物は、複素粘度が１００Ｐａ・ｓ以上１０８Ｐａ・ｓ以下（好ましくは１０１Ｐａ・ｓ以上１０５Ｐａ・ｓ以下、例えば１０１Ｐａ・ｓ以上１０３Ｐａ・ｓ以下）となるよう調整されている。かかる反応防止層形成用組成物は、上述のアノード形成用組成物における導電性粉末をセリウム含有酸化物粉末に置き換え、粘度が上記範囲となるように溶媒量等を調整することで用意することができる。
セリウム含有酸化物としては、Ｃｅ２Ｏ３や、これに各種の元素をドープしたものを考慮することができる。かかるセリウム含有酸化物粉末の平均粒径は特に制限されるものではないが、０．１μｍ以上１０μｍ以下程度の粉末であることが好ましく、例えば０．２μｍ以上５μｍ以下程度の粉末であるのがより好ましい。
【００５３】
［３．押出成形用金型の用意］
円筒型ＳＯＦＣハーフセルグリーン体を一体押出成形するための押出成形用金型を用意する。図２は、ここに開示される技術で好適に用いることのできる押出成形用金型１００の縦断面図を示し、図３は図２のIII−III線を含む位置での押出成形用金型の横断面図である。かかる金型１００は、例えば、成形体の中空部分を構成する芯棒（マンドレル）１１０を中心に備えている。そしてかかる芯棒１１０の周囲に、押出断面形状が円環となるよう形成された第一成形口１２０と、押出断面形状が第一成形口１２０と同心外周円環となるよう形成された第二成形口１３０とを有している。押出成形用金型１００は、典型的には、芯棒１１０の周囲に形成された、アノード形成用組成物を輸送するための内層材輸送路１２２を備えており、かかる内層材輸送路１２２の下流端部に第一成形口１２０が備えられている。また、押出成形用金型１００は、典型的には、内層材輸送路１２２の外周側に、電解質層形成用組成物を輸送するための第一外層材輸送路１３２を備えており、かかる第一外層材輸送路１３２の下流端部に第二成形口１３０が備えられている。なお、押出成形用金型１００の内層材輸送路１２２は、押出成形時には、他部材を介して、押出成形機に備えられるアノード形成用組成物を収容する内層材収容部（図示せず）にまで連通され得る。また、押出成形用金型１００の第一外層材輸送路１３２は、押出成形時には、他部材を介して、押出成形機に備えられる電解質層形成用組成物を収容する第一外層材収容部（図示せず）にまで連通され得る。
【００５４】
また、本実施形態では、押出成形用金型１００は、第一成形口１２０および第二成形口１３０よりも押出下流側に、芯棒１１０を中心とし、第一成形口１２０と第二成形口１３０とから下流側に連通する安定路１５０を有することができる。かかる安定路１５０は、押出断面形状が第一成形口１２０および第二成形口１３０等と同心の円環状とすることができる。この安定路１５０の少なくとも一部は、特に制限されるものではないが、下流側に向けて押出断面積が減少されているのが好ましい形態であり得る。なお、この実施形態では、安定路１５０の下流端部が、押出成形用金型１００の吐出口（オリフィス）１６０であり得る。
【００５５】
さらに、本実施形態に示される押出成形用金型１００は、安定路１５０に連通する第三成形口１４０を有することができる。かかる第三成形口１４０は、押出断面形状が第一成形口１２０および第二成形口１３０のさらに同心外周円環となるよう形成されている。また、押出成形用金型１００は、典型的には、第一外層材輸送路１３２の外周側に、反応防止層形成用組成物を輸送するための第二外層材輸送路１４２を備えており、かかる第二外層材輸送路１４２の下流端部に第三成形口１４０が備えられている。押出成形用金型１００の第二外層材輸送路１４２は、押出成形時には、他部材を介して、押出成形機に備えられる反応防止層形成用組成物を収容する第二外層材収容部（図示せず）にまで連通され得る。
【００５６】
かかる構成の押出成形用金型１００は、本発明の目的を損なわない限りにおいて、その材質や構成は特に制限されない。例えば、押出成形用金型１００は、単一の構成部材から構成されていても良いし、２以上の構成部材を組み合わせることで構成されていても良い。
また、押出成形用金型１００は、安定路１５０を備えておらず、第一成形口１２０および第二成形口１３０が吐出口１６０そのものとなるよう構成されていても良い。
以上のような押出成形用金型１００を用いることで、後述のごとく、円筒型ＳＯＦＣハーフセルグリーン体を好適に形成することができる。
【００５７】
なお、以上のアノード形成用組成物、電解質層形成用組成物、反応防止層形成用組成物および押出成形用金型の用意に関し、実施の順番は特に制限されない。これらの用意の工程は、次工程の一体押出成形よりも前であれば、各々を任意のタイミングで行うことができる。
【００５８】
［４．一体押出成形］
図１は、ここに開示される円筒型ＳＯＦＣハーフセルグリーン体１の構成を模式的に示した断面図である。かかる図１は、反応防止層形成体３０を備えた円筒型ＳＯＦＣハーフセルグリーン体１について示しているが、反応防止層形成体３０を備えない円筒型ＳＯＦＣハーフセルグリーン体１についてもほぼ同様の構成であり得る。
ここでは、上記で用意したアノード形成用組成物、電解質層形成用組成物および押出成形用金型を用いて、円筒型ＳＯＦＣハーフセルグリーン体を一体押出成形する。なお、一体押出成形とは、アノード形成用組成物および電解質層形成用組成物をそれぞれ押出成形すると同時に、それらの成形体を順次重ね合わせて一体化させることを意味する。一体押出成形によると、例えば、アノード形成用組成物と電解質層形成用組成物とが成形と同時に（すなわち乾燥等する前に）一体化されるため、成形体の形状を維持したまま互いの界面の滑らかで密な接合が実現され得る。アノード形成用組成物および電解質層形成用組成物は、図示しない押出成形機に備えられた内層材収容部および第一外層材収容部にそれぞれ収容され得る。また、押出成形用金型１００は、図示しない押出成形機の押出成形部に備えられ得る。なお、アノード形成用組成物および電解質層形成用組成物は、押出成形用金型１００の内層材輸送路１２２および第一外層材輸送路１３２に対し、押出軸方向（すなわち、芯棒１１０の軸方向）に沿って供給されても良いし、かかる押出軸方向に対して角度を以て供給されても良い。例えば、押出軸方向に対して０°以上１２０°以下（典型的には、０°以上９０°以下）の範囲で供給されても良い。
【００５９】
より具体的には、アノード形成用組成物を金型１００の第一成形口１２０を通して円筒形状に押出成形する。これによりアノード形成用組成物からなる円筒型アノード成形体１０が形成される。これと同時に、電解質層形成用組成物を金型１００の第二成形口１３０を通して断面が円環状の電解質層成形体２０に成形する。かかる電解質層成形２０は、円筒型アノード成形体１０の外周面上に層状に押出成形されるため、円筒型アノード成形体１０と一体化される。電解質層成形体２０を外周面に備えた円筒型アノード成形体１０は、更に押し出されることにより安定路１５０を通過する。安定路１５０の押出断面積は一部で減少されているため、電解質層成形体２０と円筒型アノード成形体１０との界面には、かかる界面に直交する方向の圧縮応力が作用する。これにより、電解質層成形体２０と円筒型アノード成形体１０とを、所望の形状を維持したままより強固に接合することができる。また、電解質層成形体２０と円筒型アノード成形体１０との界面は、安定路１５０を通過する間に互いがより良く馴染む。これにより、円筒形状に押出成形された円筒型アノード成形体１０の外周面が、押出成形された電解質層成形体２０により被覆されて一体化されている、円筒型ＳＯＦＣハーフセルグリーン体１を作製することができる。
【００６０】
なお、上記の金型１００を用いることで、さらに反応防止層形成体３０を備えた円筒型ＳＯＦＣハーフセルグリーン体１を、一体押出成形により作製することもできる。すなわち、電解質層成形体２０と円筒型アノード成形体１０とが一体化される位置よりも下流側で、金型１００の第三成形口１４０を通すことにより、反応防止層形成用組成物を断面が円環状の反応防止層成形体３０に成形する。かかる反応防止層成形体３０は、電解質成形体２０の外周面上に層状に一体押出成形されるため、電解質成形体２０の外周面に一体化される。そして、反応防止層成形体３０および電解質層成形体２０を備えた円筒型アノード成形体１０は、さらに押し出されて安定路１５０を通過する。安定路１５０の押出断面積が一部で減少されている場合、反応防止層成形体３０，電解質層成形体２０および円筒型アノード成形体１０の各界面には、かかる界面に直交する方向の圧縮応力が作用する。これにより、反応防止層成形体３０，電解質層成形体２０および円筒型アノード成形体１０を、所望の形状を維持したまま互いにより強固に接合することができる。また、反応防止層成形体３０と電解質層成形体２０との界面は、安定路１５０を通過する間に互いがより良く馴染む。これにより、円筒形状に押出成形された円筒型アノード成形体１０の外周面に、押出成形された電解質層成形体２０および反応防止層成形体３０が順に積層一体化されている、円筒型ＳＯＦＣハーフセルグリーン体１を作製することができる。
【００６１】
なお、円筒型ＳＯＦＣハーフセルグリーン体１において、円筒型アノード成形体１０の寸法（例えば、内径、外径、およびこれらの差に基づき決定される厚み）は特に制限されない。かかる円筒型ＳＯＦＣハーフセルグリーン体から製造されるＳＯＦＣの一例において、アノードは、例えば、平均厚み（すなわち円筒形状の筒壁の平均厚み）が約１０ｍｍ以下であるのが好ましく、典型的には０．１ｍｍ以上１０ｍｍ以下、例えば０．５ｍｍ以上５ｍｍ以下（例えば、０．５ｍｍ以上１．５ｍｍ以下）とすることができる。したがって、焼成後の寸法がかかる平均厚みとなり得るように、円筒型アノード成形体１０の寸法および押出成形用金型１００の第一成形口１２０の寸法を調整することができる。
【００６２】
また、電解質層形成体２０の寸法（例えば、厚み）は特に制限されない。かかる円筒型ＳＯＦＣハーフセルグリーン体１から製造されるＳＯＦＣにおいて、固体電解質層は、例えば、平均厚み（すなわち円筒形状の筒壁の平均厚み）が約５０μｍ以下であるのが好ましく、典型的には５μｍ以上３０μｍ以下、例えば１０μｍ以上２０μｍ以下とすることができる。したがって、焼成後の寸法がかかる平均厚みとなり得るように、電解質層形成体２０の寸法および押出成形用金型１００の第二成形口１３０の寸法を調整することができる。
【００６３】
さらに、反応防止層形成体３０の寸法（例えば、厚み）は特に制限されない。かかる円筒型ＳＯＦＣハーフセルグリーン体１から製造されるＳＯＦＣにおいて、反応防止層は、例えば、平均厚み（すなわち円筒形状の筒壁の平均厚み）が約３０μｍ以下であるのが好ましく、典型的には１μｍ以上２０μｍ以下、例えば３μｍ以上１０μｍ以下とすることができる。したがって、焼成後の寸法がかかる平均厚みとなり得るように、反応防止層形成体３０の寸法および押出成形用金型１００の第三成形口１４０の寸法を調整することができる。
【００６４】
なお、このようにして得られた円筒型ＳＯＦＣハーフセルグリーン体１を、例えば、常温で乾燥するか、必要に応じて１０００℃以下（典型的には６００℃〜１０００℃程度）の温度で仮焼する。これにより、気孔率が２０％以上（典型的には３０％〜５０％程度）の円筒型ＳＯＦＣハーフセルグリーン体１とすることができる。かかる円筒型ＳＯＦＣハーフセルグリーン体１を、１２００℃〜１６００℃程度で共焼成することで、図４に示したような、円筒型ＳＯＦＣのハーフセル１’を得ることができる。かかる円筒型ＳＯＦＣのハーフセル１’は、円筒型アノード支持体１０’の外周面に、押出成形された電解質層２０’および反応防止層３０’が順に積層されている。
【００６５】
また、かかる円筒型ＳＯＦＣのハーフセル１’の外周面上に、カソード材料を層状に供給し、８００℃〜１２００℃程度（例えば９００℃〜１１００℃）で数時間（例えば１時間〜２時間）焼成する。これによりカソード４０’を形成し、図５に示したような、円筒型ＳＯＦＣ２を得ることができる。かかる円筒型ＳＯＦＣ２は、円筒型アノード支持体１０’の外周面に、押出成形された電解質層２０’、反応防止層３０’およびカソード４０’が順に積層されている。
【００６６】
なお、ＳＯＦＣのカソード材料としては、酸素のイオン化に活性の高い材料を好ましく用いることができる。かかる材料は特に制限されないが、例えば、銀（Ａｇ）、ランタン（Ｌａ）、サマリウム（Ｓｍ）若しくは他のランタノイド元素、ストロンチウム（Ｓｒ）、マンガン（Ｍｎ）、コバルト（Ｃｏ）、鉄（Ｆｅ）、カルシウム（Ｃａ）、バリウム（Ｂａ）、ニッケル（Ｎｉ）、マグネシウム（Ｍｇ）のうちから選択される２種類以上の元素を含む酸化物であることが好ましい。好適例として、遷移金属含有ペロブスカイト型酸化物が挙げられる。なかでも、ランタンストロンチウムマンガナイト（ＬＳＭ）系やランタンストロンチウムコバルタイト（ＬＳＣ）系のペロブスカイト型酸化物を好ましく用いることができる。より具体的には、ＬａＳｒＭｎＯ３−δ、ＬａＣａＭｎＯ３−δ、ＬａＭｇＭｎＯ３−δ、ＬａＳｒＣｏＯ３−δ、ＬａＣａＣｏＯ３−δ、ＬａＳｒＦｅＯ３−δ、ＬａＳｒＣｏＦｅＯ３−δ、ＬａＳｒＮｉＯ３−δ、ＳｍＳｒＣｏＯ３−δ等を用いることができる。なお、かかる表記は、当業者において広く知られている遷移金属含有ペロブスカイト型酸化物を構成する主元素の組み合わせを例示したものであって、当該遷移金属含有ペロブスカイト型酸化物の実際の化学組成を示すものではない。また、これら遷移金属ペロブスカイト型酸化物と上記固体電解質形成材料との複合材料を用いることもできる。これにより、酸化物イオン伝導性に優れたカソード４０’を形成することができる。
かかるカソード材料は、上記のバインダと共に溶媒に分散させることでカソード形成用スラリーを調製し、かかるスラリーを円筒型ＳＯＦＣのハーフセル１’の外周面上に常法に従って塗布、スプレーする等して供給すればよい。
【００６７】
なお、円筒型ＳＯＦＣ２の運転に際しては、典型的にはかかる円筒型ＳＯＦＣ２の両端部に一対のマニホールド（送ガス用配管、図示せず）を配置し、ＳＯＦＣモジュールを構築する。ＳＯＦＣモジュールは、複数の円筒型ＳＯＦＣ２から構成されていても良い。そして、中空部５０に燃料ガス（水素、一酸化炭素、メタンその他の炭化水素ガス等）を、円筒型ＳＯＦＣ２の外側に酸素ガスや空気等の酸素含有ガスを、それぞれ供給する。これによって、酸素含有ガスに含まれるＯ２ガスがカソード４０’で電気化学的に還元されてＯ２−アニオンとなり、反応防止層３０’および固体電解質層２０’を通過して、アノード１０’に到達する。そして、このＯ２−アニオンがアノード１０’において燃料ガスを酸化するのに伴い、外部負荷に電子を放出し、電気エネルギーが発生される。
【００６８】
以下、本発明に関する実施例を説明するが、本発明を以下の実施例に示すものに限定することを意図したものではない。
【００６９】
(例１)
以下の手順に従って、図５に示すような形状の円筒型ＳＯＦＣを製造した。すなわち、まず、酸化ニッケル粉末（平均粒径：約０．７μｍ）および８ｍｏｌ％イットリア安定化ジルコニア（８％ＹＳＺ）粉末（平均粒径：約０．２μｍ）を６：４の質量比で混合することで導電性粉末を用意した。この導電性粉末に、バインダとしてのメチルセルロースおよびワックスを、順に１００：４：４の質量比で混合、混練して坏土状にすることで、例１のアノード形成用組成物を用意した。このアノード形成用組成物のせん断応力１０００ＭＰａにおける複素粘度は、約１０４Ｐａ・ｓであった。
【００７０】
また、固体電解質材料として上記で用いたのと同じ８％ＹＳＺを用い、この８％ＹＳＺと、バインダとしてのエチルセルロース（ＥＣ）と、ワックスとを、順に１００：３：３の質量比で混合、混練して坏土状にすることで、固体電解質層形成用組成物を調製した。この固体電解質層形成用組成物のせん断応力１０００ＭＰａにおける複素粘度は、約１０２Ｐａ・ｓであった。
また、反応防止層材料として１０％ガドリニウムドープセリア（Ｇｄ０．１Ｃｅ０．９Ｏ２；ＧＤＣ、平均粒径：約０．５μｍ）粉末を用い、このＧＤＣ粉末と、バインダとしてのエチルセルロース（ＥＣ）と、ワックスとを、順に１００：３：３の質量比で混合、混練して坏土状にすることで、反応防止層用組成物を調製した。この反応防止層形成用組成物のせん断応力１０００ＭＰａにおける複素粘度は、約１０２Ｐａ・ｓであった。
【００７１】
これらの組成物を、押出成形機の被押出成形材料収容部に収容した。すなわち、例１のアノード形成用組成物を内層材収容部に、固体電解質層形成用組成物を第一外層材収容部に、反応防止層用組成物を第二外層材収容部にそれぞれ収容した。
かかる押出成形機には、図２に示したような、アノード形成用組成物を外径１０ｍｍ，内径８ｍｍの円筒形状に成形すると同時に、かかる円筒形状体の表面に外層１および外層２を順に積層状態に、全て一体的に押出成形可能とする金型が装着されている。この押出成形機により、上記アノード形成用組成物、固体電解質層形成用組成物および反応防止層用組成物をそれぞれにかかる押出圧力が２〜５ＭＰａとなる条件で押出成形した。そして、円筒形状に一体的に押出成形された成形体を、糸きりすることで約１００ｃｍの長さに切り出した。これにより、外径１０ｍｍ，内径８ｍｍの円筒体形状の円筒型アノード成形体の表面に、厚み約１５μｍの電解質層成形体および厚み約１０μｍの反応防止層成形体が順に積層された構成の円筒型ＳＯＦＣハーフセルグリーン体を得た。
【００７２】
得られた円筒型ＳＯＦＣハーフセルグリーン体を、回転乾燥機で乾燥させ、１４００℃〜１４５０℃で２時間焼成することにより、例１の円筒型ＳＯＦＣハーフセルを得た。
次いで、Ｌａ０．６Ｓｒ０．４Ｃｏ０．２Ｆｅ０．８Ｏ３で表されるカソード材料を調製し、このカソード材料と、バインダ（ＥＣ）および溶媒（ＴＥ）とを、順に８０:３：１７の質量比で混練することにより、ペースト状のカソード形成用組成物を得た。これを上記で用意した円筒型ＳＯＦＣのハーフセルの外周に塗布法により層状に供給し、乾燥させることで、厚み３０μｍの空気極グリーン層成形体を備える円筒型ＳＯＦＣグリーン体を作製した。その後、これを１１００℃で焼成し、例１の円筒型ＳＯＦＣを得た。
【００７３】
（例２〜５）
アノード形成用組成物の副材料として、下記表１に示す米粉（例２）、樹脂ビーズ（例３）、樹脂ビーズおよびカップリング剤（例４）、カーボン（例５）を用い、一体押出成形法を利用して円筒型ＳＯＦＣを作製した。具体的には、例１と同様の導電性粉末と、各副材料と、バインダとしてのメチルセルロースと、ワックスとを、順に１００：１０：３：３の質量比で混合、混練して坏土状にすることで、例２〜５のアノード形成用組成物を用意した。
なお、副材料の米粉としては、日本コーンスターチ社製ライススターチ（平均粒径５μｍ）を、樹脂ビーズとしては積水化成品工業（株）製ＥＸＭ−５（平均粒径５μｍ）を、カーボンとしては日本カーボン（株）製のカーボン粉末（平均粒径９μｍ）を用いた。また、カップリング剤としては、味の素ファインテクノ（株）社製プレンアクトＫＲ ＴＴＳを用いた。また、これらのアノード形成用組成物のせん断応力１０００ＭＰａにおける複素粘度は、約１０４Ｐａ・ｓであった。
そして、例２〜５のアノード形成用組成物を用いること以外は、例１と同様にして、例２〜５の円筒型ＳＯＦＣを得た。
【００７４】
（例６）
例１と同様のアノード形成用組成物を用意し、例１と同じ口金を備えた押出成形機の円筒材料容器に収容した。そして、このアノード形成用組成物のみを押出成形して、外径１０ｍｍ，内径８ｍｍの円筒型アノード成形体（グリーン体）を得た。
また、固体電解質材料として上記の８％ＹＳＺ粉末を用い、この８％ＹＳＺ粉末と、エチルセルロース（ＥＣ）と、溶媒（ＴＥ）とを、６５：４：３１の質量比で混練することにより、ペースト状の固体電解質層形成用組成物を調製した。
反応防止層材料として上記と同じＧＤＣ粉末を用い、このＧＤＣ粉末と、バインダ（ＥＣ）と、溶媒（α−テルピネオール；ＴＥ）とを、６５：４：３１の質量比で混練することにより、ペースト状の反応防止層用組成物を調製した。
【００７５】
次いで、円筒型アノード成形体の側面の開口を酢酸ビニル樹脂で封止した後、この成形体を上記ペースト状の固体電解質層形成用組成物と、ペースト状の反応防止層用組成物とに順に浸漬し、乾燥させること（ディップコーティング法）により、当該成形体の外表面に電解質層成形体および反応防止層成形体を順に積層させた。これにより、例６の円筒型ＳＯＦＣハーフセルグリーン体を得た。
【００７６】
得られた円筒型ＳＯＦＣハーフセルグリーン体を、上記酢酸ビニル樹脂の封止を除去した状態で回転乾燥機により乾燥させ、１４００℃〜１４５０℃で２時間焼成することにより、例６の円筒型ＳＯＦＣハーフセルを得た。
次いで、例１と同様にして、円筒型ＳＯＦＣのハーフセルの外周にカソード材料を塗布、乾燥し、焼成することで、例６の円筒型ＳＯＦＣを得た。
【００７７】
［電解質層成形性］
上記で得られた例１〜６の円筒型ＳＯＦＣについて電解質層の厚みを測定した。なお、電解質層の厚みは、円筒型ＳＯＦＣの任意の一方の端部（側面）における円環状の電解質層断面において、当該円環の任意の直径に沿う２カ所で厚みを測定した。また、かかる電解質層の厚みは、各例で作製した１００個ずつのＳＯＦＣについて測定した。このように測定した電解質層の厚みのばらつきが、±３μｍ以内の場合を成形性良；「○」と判定し、±３μｍを超えて±５μｍ以内の場合を成形性可；「△」、ばらつきが±５μｍを超える場合を成形性不良；「×」と判定した。その結果を、下記表１の「成形性」の欄に併せて示した。
【００７８】
［緻密性］
得られた例１〜６の円筒型ＳＯＦＣについて、アルコールを用いたリークチェックを行った。具体的には、焼成後の円筒型ＳＯＦＣの表面全面にアルコールを滴下し、その浸み込み具合によってピンホール（貫通孔）やクラックの有無を確認した。かかるリークチェックは、各例で作製した１００個ずつのＳＯＦＣについて行った。その結果、全てのＳＯＦＣについてアルコールの浸み込みが１つも認められなかった場合を「◎」と判定し、浸み込みが確認されたＳＯＦＣが５個以下だった場合を「○」と判定し、浸み込みが確認されたＳＯＦＣが６個以上だった場合を「×」（不良）と判定した。この結果を、下記表１の「緻密性」の欄に示した。
【００７９】
［不良発生率］
また、上記「電解質層成形性」および「緻密性」の評価において、いずれか一方でも不良と評価されたＳＯＦＣの割合を、下記表１の「不良発生率」の欄に示した。
【００８０】
［発電性能］
得られた例１〜６の円筒型ＳＯＦＣについて、下記の条件で運転させた際の電力密度を測定し、得られた最大出力密度（Ｗ／ｃｍ２）を発電性能として、下記表１の「発電性能」の欄に示した。
燃料極供給ガス：水素ガス（５０ｍｌ／ｍｉｎ）
空気極供給ガス：空気（１００ｍｌ／ｍｉｎ）
運転温度：６５０℃
【００８１】
【表１】
2016031884.tif 000003
【００８２】
表１に示すように、例１と例６との比較から、ここに開示された一体押出成形法によると、円筒型のアノード支持体の表面に緻密で均一な厚みの電解質層を同時に成形できることが示された。特に、従来のディップコーティング法により形成された電解質層と比較して、より厚みが均一な電解質層を形成することができ、不良品発生率を約半分以下と、著しく低下できることが確認できた。また、一回の成形作業でアノード支持体と電解質層、さらには反応防止層までをも一度に成形することができ、ハーフセルグリーン体を簡便に製造できることも確認された。
【００８３】
そして、アノード副材料を用いるようにした例２〜４については、アノード副材料を用いない例１と比較して、より一層不良発生率が低減されることが確認された。これは以下の理由によると考えられる。すなわち、例１のＳＯＦＣでは、焼成後のアノードと電解質層との間に一部界面剥離が観察されたのに対し、例２のＳＯＦＣではかかる界面剥離は観察されなかった。これは、アノード副材料としての米粉を用いることにより、アノード構成材料間のまとまりが改善され、各材料が例えば凝集することなく均質に混合した状態の坏土が得られたことで一体押出成形性が改善されたものと考えられる。さらに、副材料としての米粉を用いた例２では、米粉に含まれるアミロペクチンの作用により一体押出成形時のアノード成形体と電解質層成形体との界面の接合性が向上され、焼成前後に亘りアノード成形体と電解質層成形体との界面の良好な接合を実現し得たものと考えられる。
【００８４】
なお、アノード副材料として樹脂ビーズを用いた例３の場合には、アミロペクチンが含まれないために米粉ほどの効果は得られなかった。しかしながら、焼成時のアノード成形体と電解質層成形体との間に生じる熱膨張係数の差による熱応力差をうまく緩和することができ、アノード成形体と電解質層成形体との良好な接合を維持したＳＯＦＣを得ることができた。
そして、アノード副材料として樹脂ビーズを用いた場合には、例４のように、かかる樹脂ビーズの表面をカップリング剤により処理することで、一体押出成形性および緻密等のいずれをも改善でき、さらに不良発生率を低減できることがわかった。これは、樹脂ビーズの表面をカップリング剤により処理することで、樹脂ビーズと、導電性粉末およびワックス等との親和性、さらには電解質層成形体との界面状態が改善されて、一体押出成形により適した坏土が実現されたことに因るものと考えられる。
【００８５】
一方で、アノード副材料としてカーボンを用いた例５の場合には、成形性の改善は見られなかった。カーボン粉末にはアミロペクチンのような成分が含まれないこと、また、本実施形態で使用したカーボンの外形が不均一であることに因るものと推察された。
【００８６】
また、発電性能については、アノード，電解質層および反応防止層を一体押出成形により形成することで、発電性能がよくなることが確認された。これは、一体押出成形によると、電解質層が緻密かつ成形性良く形成されるとともに、アノードとの密着性が向上され、ＳＯＦＣ全体としての電気的な抵抗が低減されたことに因るものと考えられる。なお、成形性に若干劣った例５のＳＯＦＣについては、例１のＳＯＦＣよりも、発電性能が良くなることがわかった。これは、副材料としてカーボンを用いると若干の焼成残渣が生じ、炭素材料に由来するかかる残渣が導電性の向上に寄与するためであると考えられる。以上のことから、押出一体成型法を採用することで、不良品発生率を低く抑えて、良好な円筒型ＳＯＦＣのハーフセルクリーン体および円筒型ＳＯＦＣを製造できることが示された。そしてまた、概ね不良発生率の低いＳＯＦＣほど、安定して良好な発電性能を示し得ると言える。
上述の通り、本発明によれば、円筒型ＳＯＦＣのハーフセルを一体押出成形により簡便に製造することができる。かかる製法によると、電解質層の厚み等を均一に成形することができ、発電性能に優れた円筒型ＳＯＦＣを簡便に作製することが可能とされる。また、本発明によれば、かかる円筒型ＳＯＦＣを作製するに適した押出成形用金型および一体型押出成形に適したアノード／電解質層／反応防止層形成用組成物が提供される。
【符号の説明】
【００８７】
１  円筒型ＳＯＦＣハーフセルグリーン体
１’  円筒型ＳＯＦＣハーフセル
２  円筒型ＳＯＦＣ
１０  円筒型アノード成形体
１０’  円筒型アノード支持体
２０  電解質成形体
２０’  固体電解質層
３０  反応抑止層成形体
３０’  反応抑止層
４０’  カソード
５０  中空部
１００  押出成形用金型
１１０  芯棒
１２０  第一成形口
１３０  第二成形口
１４０  第三成形口
１５０  安定路
【図１】
2016031884.tif 000004
【図２】
2016031884.tif 000005
【図３】
2016031884.tif 000006
【図４】
2016031884.tif 000007
【図５】
2016031884.tif 000008